(57)【要約】【課題】  リワーク性が良好で、リワーク後の接着性も優れた粘着シートを提供する。【解決手段】  第１セパレータ５と第２セパレータ７の間に粘着層３を配置した粘着シート１である。粘着層３は被着体との接触面の粘着力が加熱の前後で変化する。粘着層３は、少なくとも粘着剤と微粒子と重量平均分子量が８００以上の粘着付与樹脂を含有する粘着剤組成物により形成されており、かつ一方の表面の表面粗さが０．０１μｍ以上０．３μｍ以下に調整されている。【選択図】  図１
2015160934.tif 000002
【特許請求の範囲】
【請求項１】
被着体との接触面の粘着力が加熱の前後で変化する粘着層を第１セパレータと第２セパレータの間に配置した粘着シートにおいて、
前記粘着層は、少なくとも粘着剤と微粒子と重量平均分子量が８００以上の粘着付与樹脂を含有する粘着剤組成物により形成されており、かつ
一方の表面の表面粗さが０．０１μｍ以上０．３μｍ以下に調整されていることを特徴とする粘着シート。
【請求項２】
前記微粒子は、熱発泡剤である請求項１記載の粘着シート。
【請求項３】
請求項１または２記載の粘着シートを用いた被着体積層物の製造方法において、
前記粘着シートから第１セパレータを引き離し、第２セパレータ上に粘着層を露出させた第１粘着シートを得た後、該第１粘着シートをその粘着層を対向させて第１被着体に重ね、第１積層体を得る第１工程と、
第１積層体から第１粘着シートを引き離し、第１被着体との重ね位置を変更した後、再び第１粘着シートを第１被着体に重ね、第１’積層体を得る工程と、
第１’積層体に、４０℃以上１８０℃以下に加熱しながら一方の面を押圧する加温処理を施して第２積層体を得る第２工程と、
第２積層体から第２セパレータを引き離し、第１被着体上に粘着層を露出させた第２粘着シートを得た後、該第２粘着シートをその粘着層を対向させて第２被着体に重ね、第３積層体による被着体積層物を得る第３工程とを、有する被着体積層物の製造方法。
【請求項４】
請求項２記載の粘着シートを用いた請求項３記載の方法により製造された第３積層体による被着体積層物に、請求項３による第２工程で施した加温処理の温度より１０℃以上高い温度で加熱処理を施し、第１被着体、粘着層及び第２被着体のそれぞれを分離させることを特徴とする被着体積層物の処理方法。
【発明の詳細な説明】
【技術分野】
【０００１】
本発明は、被着体との接触面の粘着力が加熱の前後で変化する粘着層を第１セパレータと第２セパレータの間に配置した粘着シートと、その粘着シートを用いた被着体積層物の製造方法とに関する。
【背景技術】
【０００２】
物（第１被着体）と物（第２被着体）を適度な粘着力で貼合させることができるとともに、使用目的を終え不要となった後には簡単に剥離することのできる両面粘着層として、基材の表裏両面に粘着層を備えた「基材を有するもの」（特許文献１）や、全体が粘着層のみで構成される基材を有さない「基材レスのもの」（特許文献２）が知られている。またこの種の粘着層として、熱発泡剤として熱膨張性微小球を含有する粘着剤組成物により形成したものが知られている（特許文献３）。こうした両面粘着層はいずれの形態でも、第１セパレータと第２セパレータの間に配置された粘着シートの形で提供されることが多く、使用に際し両セパレータから引き離された後、物と物の貼合に使用される。
【先行技術文献】
【特許文献】
【０００３】
【特許文献１】特開２００３−２３８９１５号公報
【特許文献２】特開２００６−３４２２２３号公報
【特許文献３】特開２００６−２５７３７２号公報
【発明の概要】
【発明が解決しようとする課題】
【０００４】
この種の、第１セパレータ／両面粘着層／第２セパレータの構造の粘着シートは、通常、第１セパレータを剥離して粘着層を露出させ、被着体に貼着した後、位置修正等を行うため、一旦、被着体から剥離した後、再度、貼着させることができる性能（リワーク性）の要望が高まっている。
しかし、上記構造の粘着シートは、第１セパレータを剥離して被着体に貼着した後、第２セパレータを剥離して使用するため、被着体に貼着した後に第２セパレータを剥離させることなく、粘着層及び第２セパレータからなる部分を被着体から剥離することは容易ではない。他方、リワーク性を良好にするため粘着力を低く設計した粘着剤を粘着層に使用すると、被着体に貼り合わせたときの接着性が不十分になるという問題を生じる。また、被着体に貼着した後、第２セパレータを剥離する際に、粘着層及び第２セパレータからなる部分全体が剥離しやすくなり、第２セパレータのみを剥離することが難しくなるという問題も生じた。
【０００５】
なお、特許文献３で開示されるタイプの粘着シートは、加熱した場合に被着体と粘着層との界面に凹凸を発生させることにより被着体との接触面積を小さくし、これにより粘着力を低下させるものであり、他のタイプの粘着シートに比べて、被着体を容易に剥離させ易い。しかしながら、加熱して被着体と粘着層との界面に凹凸を発生させ、被着体との接触面積を小さくして被着体を剥離する際に、粘着層表層の凹凸高さおよび密度合いを均一にコントロールすることは難しい。このため、凸部が少なく凹部が多く存在する部分あるいは、凸部の高さが不均一である部分において、接触面積の低下が不足し、部分的な付着を引き起こすこともある。したがって、被着面全体における均一な剥離を妨げることなく、また糊残りによる汚染を発生させることなく、作業効率や加工精度の低下を抑制したいとの要望もある。
【０００６】
本発明の目的は、リワーク性が良好で、かつリワーク後の接着性も優れた粘着シートと、この粘着シートを用いた被着体積層物の製造方法を提供することである。
【課題を解決するための手段】
【０００７】
本発明者らは、被着体との接触面の粘着力が加熱の前後で変化する粘着層を第１セパレータと第２セパレータの間に配置した粘着シートにおいて、その粘着層を、粘着剤及び微粒子とともに分子量が大きい粘着付与樹脂をさらに含有する粘着剤組成物により形成し、かつ粘着層の一方の面の表面粗さを所定範囲に調整することにより、リワーク性が良好で、かつリワーク後の接着性も優れたものとすることができることを見出し、本発明を完成するに至った。
なお、微粒子として、熱発泡剤を使用することにより、上記性能に加え、被着体積層物が使用目的を終え、第１被着体と第２被着体の接合が不要になった場合でも、被着体に糊残り等による汚染や被着面全体における部分的な付着を生ずることなく、均一に剥離可能であることも見出した。
【０００８】
すなわち本発明によれば、以下に示す構成の粘着シートと、該粘着シートを用いた以下に示す被着体積層物の製造方法が提供される。さらに以下に示す被着体積層物の処理方法も提供される。
【０００９】
本発明の粘着シートは、被着体との接触面の粘着力が加熱の前後で変化する粘着層を第１セパレータと第２セパレータの間に配置したものであり、該粘着層が
（Ａ）少なくとも粘着剤と微粒子と重量平均分子量が８００以上の粘着付与樹脂を含有する粘着剤組成物により形成されており、かつ
（Ｂ）一方の表面の表面粗さが０．０１μｍ以上０．３μｍ以下に調整されている
ことを特徴とする。
【００１０】
本発明の粘着シートは、第１セパレータを条件１で剥離し、第２セパレータ上に粘着層を露出させた第１粘着シートを得たときの、第１セパレータの剥離力をａとし、
第１粘着シートをその粘着層を対向させて第１被着体に重ね、第１積層体を得た後、第１積層体から第１粘着シートを条件２で剥離したときの、第１粘着シートの剥離力をａ１とし、
第１積層体に条件３で加温しながら一方の面を押圧する加温処理を施して第２積層体を得た後、２５℃の環境下で第２積層体から第１粘着シートを剥離したときの、第１粘着シートの剥離力をａ２とし、
２５℃の環境下で第２積層体から第２セパレータを剥離し、第１被着体上に粘着層を露出させた第２’粘着シートを得たときの、第２セパレータの剥離力をｂとし、
第２’粘着シートをその粘着層を対向させて第２被着体に重ねて第３’積層体を得た後、２５℃の環境下で第３’積層体から第２’粘着シートを剥離したときの、第２’粘着シートの剥離力をｂ１としたとき、
前記粘着層の剥離力が、ａ、ａ１及びｂが０．０１〜０．４５（Ｎ／２５ｍｍ）、ａ２及びｂ１が０．１〜１．５０（Ｎ／２５ｍｍ）、好ましくは０．２５〜１．５０（Ｎ／２５ｍｍ）、かつ関係Ａ（すなわちａ＜ａ１≦ｂ＜ａ２≦ｂ１）を満足していることが好ましい。
【００１１】
条件１：剥離環境は２５℃、剥離方向は第１セパレータの一端をその一端が向く方向と反対の方向となる１８０度の方向、剥離速度は３００ｍｍ／分、剥離幅は２５ｍｍ。
条件２：剥離環境は２５℃、第１積層体を得てから剥離開始までの時間が１分間以内。
条件３：加える温度は４０℃以上１８０℃以下、加える圧力は０．２〜１．５ＭＰａ、時間は１〜６０秒。
【００１２】
本発明の粘着シートにおいて、粘着層を構成する粘着剤組成物に含有させる微粒子として、熱発泡剤を用いることができる。
【００１３】
微粒子に熱発泡剤を使用した場合における本発明の粘着シート（特定粘着シートとも言うことがある。）は、上記粘着層の加熱前の剥離力ａ、ａ１、ａ２、ｂ及びｂ１に加え、第３’積層体に、条件４による加熱処理を施して第３”積層体を得た際の、この第３”積層体の第２’粘着シートと第２被着体との接合力をｂ２とし、
第３”積層体の第２被着体上に粘着層を露出させた第３粘着シートと第１被着体との接合力をａ３としたとき、
前記粘着層の加熱前の剥離力及び加熱後の接合力が、さらに関係Ａ１（すなわちａ３≒ｂ２＜ａ））を満足することが好ましい。
【００１４】
条件４：加熱温度は条件３の加温処理の温度より１０℃以上高い温度、加熱時間は１５分以上。
【００１５】
本発明の被着体積層物の製造方法は、上記構成の粘着シートから第１セパレータを引き離し、第２セパレータ上に粘着層を露出させた第１粘着シートを得た後、該第１粘着シートをその粘着層を対向させて第１被着体に重ね、第１積層体を得る第１工程と、
第１積層体から第１粘着シートを引き離し、第１被着体との重ね位置を変更した後、再び第１粘着シートを第１被着体に重ね、第１’積層体を得る工程と、
第１’積層体に、４０℃以上１８０℃以下に加熱しながら一方の面を押圧する加温処理を施して第２積層体を得る第２工程と、
第２積層体から第２セパレータを引き離し、第１被着体上に粘着層を露出させた第２粘着シートを得た後、該第２粘着シートをその粘着層を対向させて第２被着体に重ね、第３積層体による被着体積層物を得る第３工程とを、有する。
【００１６】
本発明の被着体積層物の処理方法は、微粒子に熱発泡剤を使用した本発明の特定粘着シートを用いた上記方法により製造された第３積層体による被着体積層物に、上記方法による第２工程で施した加温処理の温度より１０℃以上高い温度で加熱処理を施すことを特徴とする。このような加熱処理を施すことで、上記方法により製造された被着体積層物は、第１被着体、粘着層及び第２被着体のそれぞれを綺麗に分離することができる。
【発明の効果】
【００１７】
本発明の粘着シートは、粘着層を第１セパレータと第２セパレータの間に配置した態様において、粘着層が上記粘着剤組成物により形成されており、かつ粘着層の一方の面の表面特性を適切に調整（表面粗さが０．０１μｍ以上０．３μｍ以下）したので、リワーク性が良好で、かつリワーク後の接着性にも優れており、加工性、生産性等を向上することが期待される。
【００１８】
本発明の粘着シートは、粘着層を形成する粘着剤組成物に含有させる微粒子として熱発泡剤を使用することにより、上述した、リワーク性が良好で、かつリワーク後の接着性も優れたものにできるほか、被着体積層物が使用目的を終え、第１被着体と第２被着体の接合が不要になった場合に、被着体に糊残り等による汚染や被着面全体における部分的な付着を生ずることなく、該被着体から均一に剥離可能なものとすることができる。
【００１９】
本発明の製造方法によると、リワーク性が良好な本発明の粘着シートを用いるので、何度でも被着体への貼り直しができ、また正しい位置決め後の積層体に対しては所定の加温処理を施すことで被着体に対し良好な接着保持力（被着体との密着性）を発現させることが可能である。したがって、被着体が脱落することのない被着体積層物を効率的に製造することができる。
【００２０】
本発明の処理方法によると、本発明の製造方法により得られた被着体積層物が使用目的を終え、被着体との接合が不要になった場合に、所定の加熱処理を施すことにより、粘着層とのタックが適切に低下する。これにより、粘着層に起因する糊残り等による汚染等を生じさせることなく、粘着層から被着体を均一に剥離することができる。糊残り等による汚染等を生じず均一に剥離された被着体は、次の利用に供することができる。
【図面の簡単な説明】
【００２１】
【図１】図１は本発明の粘着シートの一例を示す断面図である。
【図２】図２は本発明方法の一例に係る第１工程で準備される第１粘着シートの断面図である。
【図３】図３は第１工程で準備される第１積層体の断面図である。
【図４】図４は第２工程で準備される第２積層体の断面図である。
【図５】図５は第３工程で準備される第２粘着シートの断面図である。
【図５Ａ】図５Ａは剥離力確認のために準備される第２’粘着シートの断面図である。
【図６】図６は第３工程で得られる第３積層体による被着体積層物の断面図である。
【図６Ａ】図６Ａは剥離力確認のために準備される第３’積層体の断面図である。
【図７】図７は図６の第３積層体に第４工程で施す加熱処理の様子を示す断面図である。
【図７Ａ】図７Ａは接合力確認のために準備される第３”積層体の断面図である。
【図８】図８は第４工程で得られる第１被着体、粘着層及び第２被着体の分離の様子を示す断面図である。
【発明を実施するための形態】
【００２２】
本発明の粘着シートについて説明する。本発明の一例に係る粘着シート１は、図１に示すように、粘着層３を第１セパレータ５と第２セパレータ７の間に配置することで構成される。
【００２３】
第１セパレータ５及び第２セパレータ７としては、特に限定されないが、例えばポリエチレンラミネート紙や、ポリプロピレン、ポリエチレン、ポリエチレンテレフタレート、ポリブチレンテレフタレート、ポリエチレンナフタレート、ポリカーボネート、トリアセチルセルロース、ポリ塩化ビニル、アクリル、ポリスチレン、ポリアミド、ポリイミド、塩化ビニリデン−塩化ビニル共重合体等のプラスチックフィルムや、前記プラスチックフィルムの一方の面に離型処理を施したもの等を用いることができる。ただし、第１セパレータ５の方が、第２セパレータ７よりも粘着層３から剥がす際の剥離力が軽くなるものでなくてはならない。
【００２４】
第１セパレータ５及び第２セパレータ７の厚みは、特に限定されないが、一般には、１０μｍ〜２５０μｍ、好ましくは２５μｍ〜１２５μｍであり、第１セパレータ５の方が第２セパレータ７よりも剥離力を軽くするという観点から、第１セパレータ５の厚みを第２セパレータ７の厚みよりも薄くした方が好ましい。
【００２５】
粘着層３は、被着体との接触面の粘着力が加熱の前後で変化すればよく、したがって、粘着層のみで形成される「基材less」（基材レス）の態様でもよいし、あるいは、粘着層が基材の表裏両面に形成される「基材ed」（基材ド）の態様でもよい。被着体としては、後述の第１被着体や第２被着体等が挙げられる。基材ドの場合に用いられる基材としては、ポリエチレンテレフタレート、ポリブチレンテレフタレート、ポリエチレンナフタレート、ポリエチレン、ポリプロピレン、セロファン、ジアセチルセルロース、トリアセチルセルロース、アセチルセルロースブチレート、ポリ塩化ビニル、ポリ塩化ビニリデン、ポリビニルアルコール、エチレン−酢酸ビニル共重合体、ポリスチレン、ポリカーボネート、ポリメチルペンテン、ポリスルホン、ポリエーテルエーテルケトン、ポリエーテルスルホン、ポリエーテルイミド、ポリイミド、フッソ樹脂、ナイロン、アクリル、シクロオレフィン、ノルボルネン化合物等が挙げられ、厚みが５μｍ〜１７５μｍ程度のものが使用される。
以下では、粘着層３が基材レスの態様である場合を例示して説明する。
【００２６】
（Ａ）について
本例の粘着層３は、（Ａ）必須成分として微粒子と粘着剤と粘着付与樹脂を含有する粘着剤組成物により形成される。
【００２７】
微粒子としては、無機顔料（例えば、カオリン、タルク、硫酸カルシウム、硫酸バリウム、二酸化チタン、酸化亜鉛、サチンホワイト、炭酸亜鉛、炭酸マグネシウム、珪酸アルミニウム、珪酸カルシウム、珪酸マグネシウム、シリカ、炭酸カルシウム、コロイダルシリカ、コロイダルアルミナ、擬ベーマイト、水酸化アルミニウム、アルミナ、リトポン、ゼオライト、加水ハロサイト、水酸化マグネシウム等）、有機顔料（例えば、アクリル系プラスチックピグメント、スチレン系プラスチックピグメント、尿素樹脂、メラミン樹脂等）等が挙げられ、これらを単独または複数組み合わせて使用できる。また、微粒子として後述する熱発泡剤を用いることもできる。
【００２８】
微粒子の大きさは、粘着層のシート１の用途により適宜選択すればよく、粘着層の厚みによって異なってくるため一概にいえないが、通常は質量平均粒径で５〜２０μｍであることが好ましい。使用する微粒子の大きさが、小さすぎたり大きすぎる場合、粘着層３の表面粗さの制御が難しくなることもあり、その結果、粘着性や剥離性が安定せず、被着体積層物の製造工程に不都合を生ずることもありうる。微粒子の大きさが、粘着層の厚みに対して小さすぎる場合は、粘着層３に凸部が十分に形成されず、加温処理前被着体との剥離性（リワーク性）が不十分となる場合があるため好ましくない。また粘着層の厚みに対して大きすぎる場合は、粘着層３表面に必要以上に大きな凹凸が形成されてしまう可能性があるため、加温処理後の被着体との密着性が低下する場合があるため好ましくない。
【００２９】
微粒子の配合割合は、リワーク性が得られるよう粘着層３表面の凹凸を形成できるよう適宜選択すればよく、通常、後述する粘着剤：１００質量部に対して５〜５０質量部の範囲である。実験では微粒子の配合割合が５質量部未満であると、粘着層３表層の凸部が少なくなりリワーク性が得にくくなる傾向にあり、また、５０質量部を超えると必要以上に粘着層３表面に凹凸が形成されてしまう可能性があるため、その場合加温処理後の被着体との密着性が低下する傾向にあるので好ましくない。加温処理前の被着体との剥離性（リワーク性）と加温処理後の被着体との密着性の観点から好ましい配合割合は８〜４０質量部、より好ましくは１０〜３０質量部である。
【００３０】
微粒子として熱発泡剤を使用することもできる。熱発泡剤を使用すると、被着体積層物が使用目的を終え、第１被着体１２（後述）と第２被着体１４（後述）の接合が不要になった場合でも、被着体に糊残り等による汚染や被着面全体における部分的な付着を生ずることなく、均一に剥離可能であることの効果が、本例の効果（リワーク性。後述）に追加される。
【００３１】
熱発泡剤としては、特に制限されず、例えば公知の熱発泡剤（熱分解型のもの、膨張黒鉛、マイクロカプセル化されたもの、など）を適宜選択して用いることができるが、なかでもマイクロカプセル化されたもの（以下「熱膨張性微小球」と称する。）を好適に用いることができる。
熱膨張性微小球としては、弾性を有する外殻の内部に発泡剤が封入された構造を有し、全体として熱膨張性（加熱により全体が膨らむ性質）を示す微小球を好適例として挙げることができる。弾性を有する外殻としては、熱溶融性物質や熱膨張により破壊する物質等、例えば、塩化ビニリデン−アクリロニトリル共重合体、ポリビニルアルコール、ポリビニルブチラール、ポリメチルメタクリレート、ポリアクリロニトリル、ポリ塩化ビニリデン、ポリスルホン等で形成されたものを好適例として挙げることができる。発泡剤としては、加熱により容易にガス化して膨張する物質、例えばイソブタン、プロパン、ペンタン等の炭化水素を主として挙げることができる。熱膨張性微小球の市販品としては、例えば、商品名「マツモトマイクロスフェアー」シリーズ（松本油脂製薬社製）、アドバンセルＥＭシリーズ（積水化学工業社製）、エクスパンセル（日本フェライト社製）等を挙げることができる。
【００３２】
熱膨張性微小球の大きさは、粘着層の厚みを考慮しつつ上述した微粒子の大きさの範囲内で、適宜選択すればよく、具体的には、質量平均粒径で１０〜２０μｍであることが好ましい。なお、使用する熱膨張性微小球の大きさが、粘着層の厚みに対して小さすぎる場合は、加熱処理後の粘着層３に凸部が十分に形成されず、剥離する際に被着体から剥離しにくいものとなったり糊残りしやすくなる傾向があるため好ましくない。また粘着層の厚みに対して大きすぎる場合は、加熱処理前から粘着層３表面に凹凸が形成されてしまう可能性があるため、加熱処理前の被着体との密着性が低下する傾向にあるので好ましくない。
【００３３】
熱膨張性微小球は、その粒度分布を調整してから使用することができる。粒度分布の調整は、使用する熱膨張性微小球に含まれる比較的大きな粒径のものを、遠心力型風力分級機、乾式分級機、篩過機等で分級して除去すればよい。平均粒径に比して大きな粒径粒子を除去し、粒度分布をシャープにすることにより、加熱処理後の表面形状を均一にすることができる。具体的には、熱膨張性微小球の粒度分布の標準偏差が５．０μｍ以下にすることが望ましく、好ましくは４．５μｍ以下、更には４．０μｍ以下にすることが好ましい。標準偏差が５．０μｍよりも大きくなると、加熱処理後の粘着層３表層の高低差が大きくなり、また、それに伴い凹凸の密度合いが不均一な表面形状を形成することになる。その結果、均一な剥離を得ることができにくくなる。
【００３４】
熱膨張性微小球の発泡倍率は、３倍以上であることが好ましく、５倍以上であることが更に好ましい。その一方で１５倍以下であることが好ましく、１２倍以下であることが更に好ましい。使用可能な熱膨張性微小球の発泡倍率が、好ましくは３倍以上１５倍以下の範囲にあると、加熱処理することによって粘着層３の粘着力を効率よく低下させることができる。なお、熱膨張性微小球の外殻は、該熱膨張性微小球が前記所定の発泡倍率となるまで膨張した場合であっても破裂しない、適度な強度を有するものであることが好ましい。
【００３５】
その他の熱発泡剤としては、熱分解型発泡剤や膨張黒鉛などが挙げられる。熱分解型発泡剤は、無機系と有機系に分類される。
無機系発泡剤としては、例えば、炭酸アンモニウム、炭酸水素アンモニウム、炭酸水素ナトリウム、亜硝酸アンモニウム、水素化ホウ素ナトリウム、アジド類などが挙げられる。有機系発泡剤としては、例えば、水、塩フッ化アルカン（例えば、トリクロロモノフルオロメタン、ジクロロモノフルオロメタンなど）、アゾ系化合物（例えば、アゾビスイソブチロニトリル、アゾジカルボンアミド（ＡＤＣＡ）、バリウムアゾジカルボキシレートなど）、ヒドラジン系化合物（例えば、パラトルエンスルホニルヒドラジドやジフェニルスルホン−３，３'−ジスルホニルヒドラジド、４，４'−オキシビス（ベンゼンスルホニルヒドラジド）、アリルビス（スルホニルヒドラジド）など）、セミカルバジド系化合物（例えば、ρ−トルイレンスルホニルセミカルバジド、４，４'−オキシビス（ベンゼンスルホニルセミカルバジド）など）、トリアゾール系化合物（例えば、５−モルホリル−１，２，３，４−チアトリアゾールなど）、Ｎ−ニトロソ系化合物（例えば、Ｎ，Ｎ'−ジニトロソペンタメチレンテトラミン、Ｎ，Ｎ'−ジメチル−Ｎ，Ｎ'−ジニトロソテレフタルアミドなど）、などが挙げられる。
これらの熱発泡剤は、単独又は複数を混合して用いることができる。
【００３６】
熱発泡剤を使用する場合の、その配合割合は、上述した微粒子の配合割合の範囲内で、加熱処理後の粘着層３表面の凹凸を十分に形成できるよう適宜選選択すればよく、通常、後述する粘着剤：１００質量部に対して１０〜５０質量部の範囲である。実験では熱発泡剤の配合割合が１０質量部未満であると、加熱処理後の粘着層表層の凸部が少なくなり剥離し難くなる傾向にあり、また、５０質量部を超えると必要以上に加熱処理前から粘着層３表面に凹凸が形成されてしまう可能性があるため、その場合、加熱処理前の被着体との密着性が低下する傾向にあるので好ましくない。加熱処理前の被着体との密着性及び加熱処理後の被着体との剥離性の観点から好ましい配合割合は１３〜４０質量部、より好ましくは１５〜３０質量部である。
【００３７】
熱発泡剤の熱発泡温度は、粘着シート１の使用温度を考慮して好適なものを適宜選択すればよく、好ましくは後述する加温処理温度よりも１０℃以上高い温度のものを使用することが望ましい。
熱発泡温度は、熱発泡剤として、熱膨張性微小球を用いる場合は熱膨張温度に相当し、熱分解型発泡剤を用いる場合は熱分解温度に相当する。ここで、「熱膨張温度」とは発泡開始温度と同義であり、本例ではＴＭＡ測定における熱膨張開始温度のことをいい、体積が最大限に膨張する最大膨張温度の意味ではない。
【００３８】
粘着剤としては、従来から微粒子を含有させた粘着層を形成する際に用いられている粘着剤の中から適宜選択すればよい。ただし、粘着層３表面に形成される凹凸形状や初期粘着力、再剥離性の面からアクリル系粘着剤を用いるのが好ましい。アクリル系粘着剤の組成に特に制限はない。
【００３９】
アクリル系粘着剤の重量平均分子量は、特に限定されるものではないが、１万〜２００万であることが好ましく、１０万〜１５０万であることが更に好ましく、２０万〜１００万であることが特に好ましい。アクリル系粘着剤の重量平均分子量が上記範囲内とすることにより、加温処理後の被着体との密着性を良好なものとし、かつ加熱処理をした際には被着体に糊残りすることなく剥離しやすくすることができる。
【００４０】
アクリル系粘着剤は、架橋剤と反応し得るものであるものが好ましい。このアクリル系粘着剤には、アクリル酸アルキルエステル及び／又はメタクリル酸アルキルエステルと、架橋剤と反応し得る官能基を有する単量体との共重合体が包含される。アクリル酸アルキルエステル、及びメタクリル酸アルキルエステルの「アルキルエステル」としては、例えば、メチルエステル、エチルエステル、プロピルエステル、イソプロピルエステル、ブチルエステル、イソブチルエステル、ｓ−ブチルエステル、ｔ−ブチルエステル、ペンチルエステル、ヘキシルエステル、ヘプチルエステル、オクチルエステル、イソオクチルエステル、２−エチルヘキシルエステル、イソデシルエステル、ドデシルエステル、トリデシルエステル、ペンタデシルエステル、オクタデシルエステル、ノナデシルエステル、エイコシルエステル等を挙げることができる。架橋剤と反応し得る官能基としては、カルボキシル基、ヒドロキシル基を挙げることができる。
【００４１】
架橋剤と反応し得る官能基がカルボキシル基である単量体としては、アクリル酸、メタクリル酸、カルボキシエチルアクリレート、カルボキシペンチルアクリレート、イタコン酸、マレイン酸、フマル酸、クロトン酸等を挙げることができる。また、官能基がヒドロキシル基である単量体としては、アクリル酸ヒドロキシエチル、メタクリル酸ヒドロキシエチル、アクリル酸ヒドロキシプロピル、メタクリル酸ヒドロキシプロピル、アクリル酸ヒドロキシブチル、メタクリル酸ヒドロキシブチル、アクリル酸ヒドロキシヘキシル、メタクリル酸ヒドロキシヘキシル、アクリル酸ヒドロキシオクチル、メタクリル酸ヒドロキシオクチル、アクリル酸ヒドロキシデシル、メタクリル酸ヒドロキシデシル、アクリル酸ヒドロキシラウリル、メタクリル酸ヒドロキシラウリル等を挙げることができる。
【００４２】
架橋剤と反応し得る官能基を有する単量体は、単独で又は二種以上を組み合わせて用いることができる。（メタ）アクリル酸アルキルエステルと、架橋剤と反応し得る官能基を有する単量体との比は、質量比で、９２：８〜９８：２の範囲であることが好ましい。この範囲よりも、架橋剤と反応し得る官能基を有する単量体の配合比が少ないと、熱発泡剤が発泡した場合に、被着体と粘着層３との剥離性が損なわれる傾向にある。一方、この範囲よりも、架橋剤と反応し得る官能基を有する単量体の配合比が多いと、被着体と粘着層３との粘着力が乏しくなる傾向にある。被着体と粘着層との粘着性及び剥離性を向上させるという観点からは、（メタ）アクリル酸アルキルエステルと、架橋剤と反応し得る官能基を有する単量体との比は、質量比で、９５：５〜９３：７であることが更に好ましい。
【００４３】
なお、所望により、（メタ）アクリル酸アルキルエステル、及び架橋剤と反応し得る官能基を有する単量体以外のその他の単量体を併用することもできる。その他の単量体としては、例えば、スチレン、酢酸ビニル、アクリロニトリル、アクリルアミド、ポリエチレングリコールアクリレート、Ｎ−ビニルピロリドン、テトラフルフリルアクリレート等を挙げることができる。
【００４４】
アクリル系粘着剤は、単量体成分をラジカル共重合させることによって得ることができる。この場合の共重合法は従来公知であり、乳化重合法、溶液重合法、塊状重合法、懸濁重合法、光重合法等を挙げることができる。また、アクリル系粘着剤のガラス転移温度は、−７０〜−２０℃であることが好ましい。ガラス転移温度が−２０℃超であると、被着体と粘着層３との粘着力が低下する傾向にある。一方、ガラス転移温度が−７０℃未満であると、加熱処理後の剥離時に糊残りを生じ易くなり、剥離性が良好になり難くなる傾向にある。被着体と粘着層３との粘着性及び剥離性を向上させるという観点からは、アクリル系粘着剤のガラス転移温度は、−５０℃〜−２５℃であることが更に好ましい。
【００４５】
次に、架橋剤について説明する。架橋剤は、用いるアクリル系粘着剤に合せて適宜選択すればよく、特に制約はない。架橋剤の具体例としては、イソシアネート系架橋剤、金属キレート架橋剤、エポキシ系架橋剤等を挙げることができる。これらのなかでも、熱発泡剤が発泡する温度への加熱後における、被着体からの剥離性を向上させ、被着体への糊残りを防止するといった観点から、イソシアネート系架橋剤、エポキシ系架橋剤を用いることが好ましい。
イソシアネート系架橋剤としては、トルイレンジイソシアネート、２，４−トルイレンジイソシアネートダイマー、ナフチレン−１，５−ジイソシアネート、ｏ−トルイレンジイソシアネート、ジフェニルメタンジイソシアネート、トリフェニルメタントリイソシアネート、トリス−（ｐ−イソシアネートフェニル）チオホスファイト、ポリメチレンポリフェニルイソシアネート、ヘキサメチレンジイソシアネート、トリメチルヘキサンメチレンジイソシアネート、イソホロンジイソシアネート、トリメチルヘキサメチレンジイソシアネート等があげられる。
エポキシ系架橋剤としては、例えば、ビスフェノール系エポキシ樹脂（例えば、ビスフェノールＡ型、ビスフェノールＦ型、ビスフェノールＡＤ型）、フェノールノボラック型エポキシ樹脂、エチレングリコールジグリシジルエーテル、１，６−ヘキサンジオールグリシジルエーテル、トリメチロールプロパントリグリシジルエーテル、ジグリシジルアニリン、ジグリシジルアミン、Ｎ，Ｎ，Ｎ’，Ｎ’−テトラグリシジル−ｍ−キシレンジアミン、１，３−ビス（Ｎ，Ｎ’−ジグリシジルアミノメチル）シクロヘキサン等を挙げることができる。
【００４６】
常温における被着体との粘着性、及び熱発泡剤の発泡後における被着体からの剥離性の面で、多官能のエポキシ系架橋剤が好ましく、４官能のエポキシ系架橋剤が更に好ましい。具体的には、Ｎ，Ｎ，Ｎ’，Ｎ’−テトラグリシジル−ｍ−キシレンジアミン、１，３−ビス（Ｎ，Ｎ’−ジグリシジルアミノメチル）シクロヘキサンを挙げることができる。但し、これらのエポキシ系架橋剤は、架橋反応速度が遅くなる傾向にあるため、架橋反応が不十分である場合には、架橋反応を促進するために、（ａ）アミン等の触媒を添加する、（ｂ）粘着剤の構成成分としてアミン系官能基を持つ単量体を用いる、（ｃ）架橋剤にアジリジン系架橋剤を併用する、ことが望ましい。特に、Ｎ，Ｎ，Ｎ’，Ｎ’−テトラグリシジル−ｍ−キシレンジアミン等の架橋剤に、触媒効果を有する３級アミンを添加することが好ましい。
【００４７】
架橋剤は、単独で用いても、二種以上を組み合わせて用いてもよい。架橋剤の配合割合は、微粒子（好ましくは熱発泡剤）、アクリル系粘着剤、及び特定分子量の粘着付与樹脂とともに、粘着層３の表面粗さが所定範囲（後述）に調整されるように適宜選択すればよく、特に制限はない。
【００４８】
粘着付与樹脂としては、例えば、キシレン系樹脂；α−ピネン系、β−ピネン系、ジペンテン系、テルペンフェノール系等のテルペン系樹脂；ガム系、ウッド系、トール油系等の天然系ロジン；これらの天然系ロジンに水素化、不均化、重合、マレイン化、エステル化等の処理をしたロジン系誘導体等のロジン系樹脂；石油樹脂；クマロン−インデン樹脂等を挙げることができる。なかでも、重量平均分子量が８００以上であるものを用いるのが必須である。好ましくは１０００以上のものを用いることが望ましい。
【００４９】
重量平均分子量が８００以上の粘着付与樹脂を用いると、粘着層の初期剥離力を容易に調整することができ、加温処理後における被着体との密着性をさらに向上させることが可能となる。また熱発泡剤を用いた場合、加熱処理後の被着体への汚染、糊残りをさらに少なくさせることが可能となる。
また粘着付与樹脂としてキシレン系樹脂または、テルペンフェノール系の粘着付与樹脂を用いると、熱発泡剤を用いた場合、加熱処理後は被着体への汚染、糊残りが少ないばかりか、被着体から更に容易に剥離可能となる。
【００５０】
粘着付与樹脂は、その軟化点が１２０℃以上であるものが好ましい。これらのなかでも、軟化点が１２０〜１７０℃の範囲内であるものが更に好ましく、１５０〜１７０℃の範囲であるものが特に好ましい。軟化点が上記の範囲内である粘着付与樹脂を用いると、粘着層の初期剥離力をさらに容易に調整することができ、加温処理後における被着体との密着性をさらに向上させることが可能となる。また熱発泡剤を用いた場合、加熱処理後の被着体への汚染、糊残りをさらに少なくさせることが可能となる。
【００５１】
粘着付与樹脂の配合割合は、特に制限はないが、アクリル系粘着剤１００質量部に対して、１０〜１００質量部とすることが好ましく、さらには１５〜４０質量部とすることが好ましい。粘着付与樹脂の配合割合が、アクリル系粘着剤１００質量部に対して、１０質量部以上とすることにより、初期の被着体との剥離性（リワーク性）を向上させ、加温処理後における被着体との密着性をさらに向上させることができる。但し、１００質量部を超えると、タックが小さくなり加温処理後における被着体との密着性が低下する場合があり、また、熱発泡剤を用いた場合、加熱処理後は被着体への汚染、糊残りが生じる場合がある。
【００５２】
粘着層３を形成する粘着剤組成物には、本発明の粘着剤組成物としての機能を損なわない範囲であれば、反応促進剤、界面活性剤、顔料、滑剤、着色剤、帯電防止剤、難燃剤、抗菌剤、防カビ剤、紫外線吸収剤、光安定剤、酸化防止剤、レベリング剤、流動調整剤、消泡剤等の種々の添加剤を含ませることができる。
【００５３】
粘着層３を形成する粘着剤組成物は、上述した必須成分としての、微粒子（好ましくは熱発泡剤）、粘着剤、粘着付与樹脂、さらには必要に応じて、架橋剤、溶媒、並びに添加剤を任意の順序で添加し、溶解又は分散させることにより得ることができる。
【００５４】
（Ｂ）について
粘着層３は、上述したように、（Ａ）粘着剤と微粒子と重量平均分子量が８００以上の粘着付与樹脂を含有する粘着剤組成物により形成されるとともに、（Ｂ）一方の面の表面粗さが０．０１μｍ以上、好ましくは０．０５μｍ以上であって、０．３μｍ以下、好ましくは０．２μｍ以下に調整されている。
【００５５】
粘着層３の一方の面の表面粗さを調整することにより、初期の被着体との剥離性（リワーク性）が良好で、加温処理後における被着体との密着性を優れたものにできるほか、熱発泡剤を用いた場合、被着体積層物が使用目的を終え、第１被着体と第２被着体の接合が不要になった場合に、被着体に糊残り等による汚染や被着面全体における部分的な付着を生ずることなく、該被着体からの均一な剥離が実現される。
【００５６】
本例において表面粗さとは、粘着層３の一方の面（第１セパレータ５側、若しくは第２セパレータ７側）のＪＩＳ  Ｂ０６０１に定義された算術平均粗さ（Ｒａ）を意味する。算術平均粗さ（Ｒａ）は、例えばレーザー顕微鏡（ＶＫ−９５１０、キーエンス社製）を使用して測定することができる。
【００５７】
図１に示す本例の粘着シート１は、上述した粘着剤組成物を第１セパレータ５と第２セパレータ７の間に塗布し、必要に応じて乾燥させることにより得ることができる。
粘着層３の厚みとしては、粘着層のシート１の用途及び選択する微粒子の大きさにより異なってくる。例えば、微粒子として、質量平均粒径が５μｍ〜２０μｍのものを使用する場合、粘着層３の厚みを、下限として５μｍ以上、さらには８μｍ以上とすることが好ましく、上限として５５μｍ以下、さらには４５μｍ以下、さらには３５μｍ以下とすることが好ましい。粘着層３の厚みを５μｍ以上とすることにより、加温処理後における被着体との密着性を十分なものにしやすい。粘着層３の厚みを５５μｍ以下とすることにより、初期の被着体との剥離性（リワーク性）を十分なものにしやすい。
また、例えば、微粒子として質量平均粒径が１０μｍ〜２０μｍの熱発泡剤を使用する場合、粘着層３の厚みを、下限として２０μｍ以上、さらには２５μｍ以上とすることが好ましく、上限として５５μｍ以下、さらには４５μｍ以下、さらには３５μｍ以下とすることが好ましい。粘着層３の厚みを２０μｍ以上とすることにより、加温処理後における被着体との密着性を十分なものにしやすい。粘着層３の厚みを５５μｍ以下とすることにより、加熱処理後の剥離時に凝集破壊が起こりにくくなり、より良好な剥離性を得やすい。
【００５８】
本例の粘着層３は、（Ａ）粘着剤と微粒子と重量平均分子量が８００以上の粘着付与樹脂を含有する粘着剤組成物により形成され、かつ（Ｂ）一方の表面の表面粗さが０．０１μｍ以上０．３μｍ以下に調整されている。その結果、本例の粘着層３を第１セパレータ５と第２セパレータ７の間に配置した粘着シート１の形態において、粘着層３の剥離力を下記のように剥離力ａ、ａ１、ａ２、ｂ及びｂ１としたとき、それぞれの剥離力の値が下記の所定範囲であって、かつ下記の関係Ａを満足させやすい。粘着層３の剥離力が所定の関係を満足すると、より一層、リワーク性が良好で、かつリワーク後の接着性（加温処理後における被着体との密着性）にも優れたものとすることができる。
【００５９】
剥離力ａは、第１セパレータ５を条件１で剥離し、第２セパレータ７上に粘着層３を露出させた第１粘着シート１０を得たときの、第１セパレータ５の剥離力である（図２参照）。
剥離力ａ１は、第１粘着シート１０をその粘着層３を対向させて第１被着体１２に重ね、第１積層体２０を得た後、第１積層体２０から第１粘着シート１０を条件２で剥離したときの、第１粘着シート１０の剥離力である（図３参照）。
剥離力ａ２は、第１積層体２０に条件３で加温しながら一方の面を押圧する加温処理を施して第２積層体２２を得た後、２５℃の環境下で第２積層体２２から第１粘着シート１０を剥離したときの、第１粘着シート１０の剥離力である（図４参照）。
【００６０】
剥離力ｂは、２５℃の環境下で第２積層体２２から第２セパレータ７を剥離し、第１被着体１２上に粘着層３を露出させた第２’粘着シート１１ａを得たときの、第２セパレータ７の剥離力である（図５Ａ参照）。
剥離力ｂ１は、第２’粘着シート１１ａをその粘着層３を対向させて第２被着体１４に重ねて第３’積層体２６ａを得た後、２５℃の環境下で第３’積層体２６ａから第２’粘着シート１１ａを剥離したときの、第２’粘着シート１１ａの剥離力である（図６Ａ参照）。
【００６１】
条件１は、剥離環境が２５℃であり、剥離方向が第１セパレータ５の一端をその一端が向く方向と反対の方向となる１８０度の方向であり、剥離速度が３００ｍｍ／分であり、剥離幅が２５ｍｍであること、となる条件である。
条件２は、剥離環境が２５℃であり、第１積層体２０を得てから剥離開始までの時間が１分間以内であることとなる条件である。
条件３は、加える温度が４０℃以上１８０℃以下、加える圧力が０．２〜１．５ＭＰａ、時間が１〜６０秒であることとなる条件である。
【００６２】
本例では、上述したａ、ａ１及びｂの各値が、好ましくは０．０１〜０．４５（Ｎ／２５ｍｍ）である。ａ２及びｂ１の各値が、好ましくは０．１〜１．５０（Ｎ／２５ｍｍ）、より好ましくは０．２５〜１．５０（Ｎ／２５ｍｍ）である。
関係Ａは、ａ＜ａ１≦ｂ＜ａ２≦ｂ１である。すなわち、ａはａ１より小さく、ａ１はｂ以下であり、ｂはａ２より小さく、ａ２はｂ１以下となる関係である。
【００６３】
粘着剤組成物に含有させる微粒子として熱発泡剤を用いた場合における粘着シート１の形態において、上述した粘着層３の剥離力ａ、ａ１、ａ２、ｂ及びｂ１とともに、粘着層３の加熱後の接合力を下記のように接合力ａ３及びｂ２としたとき、それぞれの剥離力及び接合力の値が下記の所定範囲であって、かつ下記の関係Ａ１を満足することが好ましい。なお、ここでの剥離力ａ、ａ１、ａ２、ｂ及びｂ１の意味（条件１〜３も含む）と範囲は、上記のとおりである。
このように、粘着層３の剥離力に加え、粘着層３の加熱後の接合力も所定の関係を満足することで、リワーク性が良好で、リワーク後の接着性にも優れ、加温処理後における被着体との密着性も優れたものにできることに加え、被着体積層物が使用目的を終え、第１被着体１２と第２被着体１４の接合が不要になった場合に、被着体に糊残り等による汚染や被着面全体における部分的な付着を生じさせることがなく、該被着体から均一な剥離を実現することができる。
【００６４】
接合力ｂ２は、第３’積層体２６ａに、条件４による加熱処理を施して第３”積層体２６ｂを得た際の、この第３”積層体２６ｂの第２’粘着シート１１ａと第２被着体１４との接合力である（図７Ａ参照）。
接合力ａ３は、第３”積層体２６ｂの第２被着体１４上に粘着層３を露出させた第３粘着シート１１ｂと第１被着体１２との接合力である（図７Ａ参照）。
【００６５】
条件４は、加熱温度は条件３の加温処理の温度より１０℃以上高い温度、加熱時間は１５分以上であることとなる条件である。
【００６６】
関係Ａ１は、ａ３≒ｂ２＜ａである。すなわちａ３とｂ２は略等しく、ｂ２は上記関係Ａの最小値ａより小さくなる関係である。
【００６７】
本例の粘着シート１は、被着体との接触面の粘着力が加熱の前後で変化する粘着層３を有するので、何度でも被着体に貼り直しができると共に、位置決め後は加温処理を施すことにより被着体に対し良好な接着保持力（被着体との密着性）を有する接着シートとして使用することができる。さらに、微粒子として熱発泡剤を用いた場合には、使用目的を終え不要となった際には簡単に剥離することのできる再剥離性粘着シートとして使用することができる。
【００６８】
具体的には、例えば、封筒や精密機械収納用ケース等のシール部分、壁紙、ラベル、車のバンパーや電線等の取り付け、フレキシブルプリント基板（ＦＰＣ）製造工程における裏打用シートやメッキ工程でのマスク材、並びに半導体ウェハの切断工程、及び積層セラミックコンデンサーや、タブレットＰＣ・ＴＶ等のディスプレイパネル基板の小片化加工工程における仮止めシート等として、電気・電子業界において広く用いることができる。
【００６９】
次に、本発明の被着体積層物の製造方法と処理方法について説明する。
【００７０】
（１）まず、図２に示すように、粘着シート１から第１セパレータ５を引き離し、第２セパレータ７上に粘着層３を露出させた第１粘着シート１０を準備する。その後、図３に示すように、第１粘着シート１０をその粘着層３を対向させて第１被着体１２に重ね、第１積層体２０を準備する（第１工程）。
第１被着体１２としては、ポリエチレンテレフタレートフィルム、ポリエチレンナフタレートフィルム等が挙げられる。
【００７１】
本例では、第１積層体２０の準備に、何度でも被着体への貼り直しが可能な粘着シート１を使用するので、第１被着体１２に対する第１粘着シート１０の重ね位置が適切でなかった場合に、第１積層体２０から第１粘着シート１０を引き離す。次に、第１被着体１２との重ね位置を変更した後、再び第１粘着シート１０を第１被着体１２に重ね、第１’積層体を得る。この得られた第１’積層体を第１積層体２０として第２積層体２２の処理に使用する。重ね位置の変更可能回数は、例えば１０回以上である。
【００７２】
被着体積層物の製造に用いる本例の粘着シート１は、粘着層３が上記粘着剤組成物により形成され、かつ粘着層３の一方の面の表面特性（表面粗さ）が適切に調整されており、その結果、リワーク性が良好で、かつリワーク後の接着性にも優れているためである。
【００７３】
（２）次に、図４に示すように、第１積層体２０に加温処理を施して第２積層体２２を準備する（第２工程）。加温処理は、加熱しながら第１積層体２０の一方の面を押圧する処理である。加温温度（Ｔ１）は４０℃以上、好ましくは５０℃以上であって、１８０℃以下、好ましくは１００℃以下とする。微粒子として熱膨張性微小球を用いた場合には、加熱温度（Ｔ１）は熱膨張温度よりも１０℃以上低い温度とすることが好ましい。この加温処理により、粘着層３の第２セパレータ７側粘着力よりも高い、第１被着体１２に対する良好な接着保持力（第１被着体１２との密着性）が発現する。
【００７４】
（３）本例では次に、図５に示すように、第２積層体２２から第２セパレータ７を引き離し、第１被着体１２上に粘着層３を露出させた第２粘着シート１１を準備する。その後、図６に示すように、第２粘着シート１１をその粘着層３を対向させて第２被着体１４に重ね、第３積層体２６による被着体積層物を得る（第３工程）。そして、得られた被着体積層物を所望目的（例えば、断裁加工、打抜き加工、印刷加工、蒸着加工等）で使用する。第２被着体１４としては、例えば、キャリアガラス、ステンレス板、エポキシシートなどが挙げられる。
【００７５】
上記方法によると、本例の粘着シート１を用いるため、何度でも第１被着体１２への貼り直しができ、また正しい位置決め後の積層体（本例では第１’積層体）に対しては所定の加温処理を施すことで第１被着体１２に対し良好な接着保持力（被着体との密着性）を発現させることが可能である。したがって、被着体が脱落することのない被着体積層物を効率的に製造することができる。
【００７６】
本例では、特定の粘着シート１（粘着層３に含有させる微粒子として熱発泡剤を用いたもの）を使用して製造した第３積層体２６による被着体積層物が使用目的を終え、第１被着体１２と第２被着体１４の接合が不要になると、図７に示すように、第３積層体２６に加熱処理を施せばよい（第４工程）。加熱処理での加熱温度（Ｔ２）は、第１積層体２０に施した加温処理の温度（Ｔ１）より１０℃以上高い温度である。このような加熱処理によって、図８に示すように、粘着層３の表裏両面のタックを低下させ、これによって、粘着層３に起因する糊残り等による汚染等を第１被着体１２及び第２被着体１４の双方に生じさせることなく、粘着層３から第１被着体１２及び第２被着体１４が均一に剥離される。
【００７７】
特定の粘着シート１（粘着層３に含有させる微粒子として熱発泡剤を用いたもの）を用いて製造した被着体積層物が使用目的を終え、第１被着体１２と第２被着体１４の接合が不要になった場合に、所定の加熱処理を施すことにより、粘着層３の表裏両面のタックが適切に低下する。これにより、粘着層３に起因する糊残り等による汚染等を生じさせることなく、粘着層３から第１被着体１２及び第２被着体１４を均一に剥離することができる。粘着層３から糊残り等することなく均一に剥離された第１被着体１２及び第２被着体１４は、次の利用に供することができる。
【実施例】
【００７８】
以下、本発明を実験例（実施例および比較例を含む）に基づいて具体的に説明するが、本発明はこれらの実施例に限定されない。なお、「部」「％」は特記しない限り質量基準である。
【００７９】
１．粘着剤組成物および粘着シートの作製
［実験例１〜１１］
第２セパレータ７として、表面に非シリコーン離型処理が施された厚さ１００μｍのポリエチレンテレフタレート（ＰＥＴ）シートを使用し、その離型処理面に、下記構成成分を表１記載の固形分比で均一に混合し溶解させて調製した粘着層形成塗工液ａ〜ｋをそれぞれベーカー式アプリケーターにて塗布した。各塗工液の粘着剤等の固形分比（質量換算）を表１に示す。各塗工液中の全固形分はいずれも４０％に調製した。その後、８０℃にて十分乾燥することによって粘着層を形成した後、この粘着層の表面に、その一方の表面がシリコーン離型処理された厚み２５μｍのＰＥＴシート（第１セパレータ５）の離型処理面を配設することにより、各例の粘着剤組成物及び粘着シートを作製した。
【００８０】
《粘着層形成塗工液ａ〜ｋの構成成分》
・粘着剤、微粒子、粘着付与樹脂及び架橋剤：  表１記載の種類と固形分比
・溶媒（トルエン）：  ２２６質量部
【００８１】
【表１】
2015160934.tif 000003
【００８２】
なお、表１中、粘着剤の「Ｘ１」は、ポリアクリル酸エステル樹脂（２−エチルヘキシルアクリレート−ヒドロキシエチルメタクリレート共重合体（ＥＨＡ／ＨＥＭＡ＝９６．５／３．５）、分子量：５２万、ガラス転移温度：−６５℃、ＯＨ価：４．８、固形分３３％）、「Ｘ２」は、ポリアクリル酸エステル樹脂（２−エチルヘキシルアクリレート−ヒドロキシエチルメタクリレート共重合体（ＥＨＡ／ＨＥＭＡ＝７０／３０）、分子量：３９万、ガラス転移温度：−４２℃、ＯＨ価：６、固形分４２％）である。「Ｘ３」は、ポリアクリル酸エステル樹脂（アクリル酸−アクリル酸ブチル共重合体（ＡＡ／ＢＡ＝２０／８０）、分子量：４６万、ガラス転移温度：−３１℃、酸価：４６、固形分３４％、日本カーバイド社製）である。
【００８３】
粘着付与樹脂の「Ｙ１」は、キシレン系粘着付与樹脂（ニカノールＨＰ１５０、軟化点１７０℃、分子量１４００、フドー社製）、「Ｙ２」は、テルペンフェノール系粘着付与樹脂（ＹＳポリスターＴ１６０、軟化点１６０℃、分子量１１００、ヤスハラケミカル社製）、「Ｙ３」は、テルペンフェノール系粘着付与樹脂（ＹＳポリスターＧ１５０、軟化点１５０℃、分子量７００、ヤスハラケミカル社製）である。
【００８４】
微粒子の「Ｚ１」は、質量平均粒径が１３μｍ、シリカ（サイリシア４７０、富士シリシア化学社製）、「Ｚ２」は、質量平均粒径が１３μｍ、熱膨張温度（熱発泡温度と同義。以下同じ）が８０℃、発泡倍率が１．５〜５倍の熱膨張性微小球（マツモトマイクロスフェアー、Ｆ−３６Ｄ、松本油脂製薬社製）、「Ｚ３」は、質量平均粒径が１２μｍ、熱膨張温度が１００℃、発泡倍率が１．５〜５倍の熱膨張性微小球（マツモトマイクロスフェアー、Ｆ−４８Ｄ、松本油脂製薬社製）である。
【００８５】
架橋剤の「エポキシ系」は、テトラッドＸ、Ｎ，Ｎ，Ｎ’，Ｎ’−テトラグリシジル−ｍ−キシレンジアミン（エポキシ当量１００、三菱ガス化学社製）であり、「イソシアネート系」は、ヘキサメチレンジイソシアネートのトリマー体であり、ＮＣＯ含有率が８％の（３ＯＣＮ（ＣＨ2）6ＮＣＯ（Ｄ−１７０Ｎ、武田薬品工業社製）である。
【００８６】
２．評価
各例の粘着剤組成物及び粘着シートについては、粘着層の厚さ、粘着層の表面粗さ値、剥離力及び接合力、リワーク性（初期の剥離性）、加温密着性（加温処理後の密着性）、並びに加熱剥離性（加熱処理後の剥離性）の６項目について以下の方法により測定または評価した。結果を表２に示す。
【００８７】
（２−１）［粘着層の厚さ］
マイクロメーターを使用して、２枚のＰＥＴシートを含めた厚みを測定し、測定値から２枚のＰＥＴシートの厚みを減ずることにより算出した。
【００８８】
（２−２）［粘着層の表面粗さ値］
実験例で得られた粘着シートを準備し、第１セパレータ５を剥離して露出させた粘着層の一方の面（第１面）と、第２セパレータ７を剥離して露出させた粘着層の他方の面（第２面）の、それぞれ任意位置の３箇所（位置ｎ１、位置ｎ２、位置ｎ３）について、レーザー顕微鏡（ＶＫ−９５１０、キーエンス社）を使用し、ＪＩＳ  Ｂ０６０１における算術平均粗さ（Ｒａ）の値を測定した。最終的には測定値３点の平均（Ａｖｅ．）をその面側のＲａ値とした。
【００８９】
（２−３）［剥離力（Ｎ／２５ｍｍ）及び接合力］
剥離力ａは、第１セパレータ５を条件１で剥離し、第２セパレータ７上に粘着層３を露出させた第１粘着シート１０を得たときの、第１セパレータ５の剥離力であり（図２参照）、この剥離力ａを測定した。
剥離力ａ１は、第１粘着シート１０をその粘着層３を対向させて第１被着体（ポリエチレンテレフタレートフィルムからなるバリアフィルム）１２に重ね、第１積層体２０を得た後、第１積層体２０から第１粘着シート１０を条件２で剥離したときの、第１粘着シート１０の剥離力であり（図３参照）、この剥離力ａ１を測定した。
剥離力ａ２は、第１積層体２０に条件３で加温しながら一方の面を押圧する加温処理を施して第２積層体２２を得た後、２５℃の環境下で第２積層体２２から第１粘着シート１０を剥離したときの、第１粘着シート１０の剥離力であり（図４参照）、この剥離力ａ２を測定した。
【００９０】
剥離力ｂは、２５℃の環境下で第２積層体２２から第２セパレータ７を剥離し、第１被着体１２上に粘着層３を露出させた第２’粘着シート１１ａを得たときの、第２セパレータ７の剥離力であり（図５Ａ参照）、この剥離力ｂを測定した。
剥離力ｂ１は、第２’粘着シート１１ａをその粘着層３を対向させて第２被着体（キャリアガラス）１４に重ねて第３’積層体２６ａを得た後、２５℃の環境下で第３’積層体２６ａから第２’粘着シート１１ａを剥離したときの、第２’粘着シート１１ａの剥離力であり（図６Ａ参照）、この剥離力ｂ１を測定した。
接合力ｂ２は、第３’積層体２６ａに、条件４による加熱処理を施して第３”積層体２６ｂを得た際の、この第３”積層体２６ｂの第２’粘着シート１１ａと第２被着体１４との接合力であり（図７Ａ参照）、この接合力ｂ２を測定した。
接合力ａ３は、第３”積層体２６ｂの第２被着体１４上に粘着層３を露出させた第３粘着シート１１ｂと第１被着体１２との接合力であり（図７Ａ参照）、この接合力ａ３を測定した。
そして、ａ、ａ１、ａ２、ａ３、ｂ、ｂ１及びｂ２の数値の大小を比較し、関係Ａ（ａ＜ａ１≦ｂ＜ａ２≦ｂ１）と関係Ａ１（ａ３≒ｂ２＜ａ）を満足している否かを評価した。満足していたものを良好として「○」、満足していなかったものを不良として「×」とした。
【００９１】
なお、条件１〜４は以下のとおりとした。条件１は、剥離環境が２５℃であり、剥離方向が第１セパレータ５の一端をその一端が向く方向と反対の方向となる１８０度の方向であり、剥離速度が３００ｍｍ／分であり、剥離幅が２５ｍｍであること、となる条件である。条件２は、剥離環境が２５℃であり、第１積層体２０を得てから剥離開始までの時間が１分間以内であることとなる条件である。条件３は、加える温度が６０℃、加える圧力が０．３ＭＰａ、時間が３０秒である。条件４は、加熱温度が実験例７は８０℃、実験例８は１００℃、条件３の加温処理の温度より１０℃以上高い温度、加熱時間は３０分である。
【００９２】
（２−４）［リワーク性］
５ｃｍ×５ｃｍサイズの実験例で得られた粘着シートを準備し、その第１セパレータ５を剥離して露出させた粘着層を、被着体として準備したポリエチレンテレフタレートフィルム（厚み１００μｍ、１０ｃｍ×１０ｃｍ、ルミラーＴ６０、東レ社製）の表面に２ｋｇのローラーで貼り合せ、３０秒以内に剥がしたとき、第２セパレータ７ごと粘着層がきれいに剥がれたものを「○」、第２セパレータ７が剥離し粘着層がフィルムに残ったものを「×」とした。
【００９３】
（２−５）［加温処理後の密着性］
リワーク後の接着性を評価するため、加温処理後における被着体との密着性について評価した。
上記リワーク性の評価で用いた粘着シートを、もう一度該被着体の表面に、６０℃に熱した２ｋｇのローラーを用いて３０秒かけて貼り合せた後、室温にもどるまで静置した。評価は、被着体に該粘着シートの粘着層が密着し、第２セパレータ７のみが簡単に剥がれたものを「○」、第２セパレータ７のみどうにか剥がせたものを「△」、第２セパレータ７のみ剥がすことができず、被着体から該粘着シートの粘着層ごと剥がれてしまったものを「×」とした。
【００９４】
（２−６）［加熱処理後の剥離性］
２ｃｍｍ×１０ｃｍの実験例１０、１１で得られた粘着シートを準備し、その第１セパレータ５を剥離して露出させた粘着層を、第１被着体として準備したポリエチレンテレフタレートフィルム（厚み１００μｍ、３ｃｍ×１５ｃｍ：ルミラーＴ６０、東レ社製）の表面に貼付した。次いで、その第２セパレータを剥離して露出させた粘着層を、第２被着体として準備したガラス板（厚み１．５ｍｍ、３ｃｍ×１５ｃｍ）の表面に貼付した後、８０〜１００℃のオーブンで３０分間加熱した。放冷後、室温（２３℃）にて、粘着シートの粘着層が第１被着体及び第２被着体から剥離しているか否かを目視により評価した。評価は、剥離していた場合を「○」、剥離していなかった場合を「×」とした。
【００９５】
【表２】
2015160934.tif 000004
【００９６】
表２に示すように、実験例１〜８、１０、１１の粘着シートは、粘着層中の粘着付与樹脂の重量平均分子量が８００以上であり、かつ粘着層の表面粗さＲａが表裏両面ともに０．０１μｍ以上０．３μｍ以下であった。また、粘着層の剥離力がａ＜ａ１≦ｂ＜ａ２≦ｂ１の関係を満足していた。すなわち粘着層の剥離力が関係Ａ：ａ＜ａ１≦ｂ＜ａ２≦ｂ１を満足していた。その結果、リワーク性に優れ、かつリワーク後の接着性（加温処理後の被着体との密着性）も優れたものとなった。
【００９７】
なかでも実験例１〜３と実験例４を比較すると、実験例１〜３及び４は、剥離力ａ、ａ１、ｂは、０．０１〜０．４５（Ｎ／２５ｍｍ）であったが、実験例１〜３の粘着シートは剥離力ａ２、ｂ１は、０．２５〜１．５０（Ｎ／２５ｍｍ）であり、実験例４の粘着シートは、剥離力ａ２、ｂ１が、０．２５（Ｎ／２５ｍｍ）未満であった。その結果、実験例１〜３の方が実験例４よりも、リワーク後の接着性（加温処理後の被着体との密着性）の優れたものとなった。ただし、実験例４のものも実用に十分耐えうるものであった。
【００９８】
次に、実験例２及び３と、実験例５及び６を比較すると、実施例２及び３は、アクリル系粘着剤１００質量部に対して粘着付与樹脂が１５〜４０質量部と最も好ましい範囲の含有量のものであり、実験例５及び６は粘着付与樹脂が４０質量部を超えて含有するものであった。その結果、実施例２及び３の方が実施例５及び６よりもリワーク後の接着性（加温処理後の被着体との密着性）が優れたものとなった。ただし、実験例５及び６のものも実用に十分耐えうるものであった。
次に、実験例７、８と実験例９を比較すると、実験例９は粘着層の表面粗さＲａが表裏両面ともに０．０１μｍ以上０．３μｍ以下であったが、粘着層中の粘着付与樹脂の重量平均分子量が８００未満であり、粘着層の加熱前の剥離力が関係Ａを満たすものではなかったため、実験例７、８の粘着シートと比べてリワーク性が劣るものとなった。
また、実験例１０、１１の粘着シートは、粘着層中に含有させる微粒子として熱膨張性微小球を使用したため、粘着層の加熱前の剥離力がａ＜ａ１≦ｂ＜ａ２≦ｂ１の関係を満足することに加え、粘着層の加熱後の接合力がａ３＝ｂ２であり、かつａ３＝ｂ２＜ａの関係をも満足していた。すなわち粘着層の加熱前の剥離力が関係Ａ：ａ＜ａ１≦ｂ＜ａ２≦ｂ１を満足し、かつ粘着層の加熱後の接合力が関係Ａ１：ａ３≒ｂ２＜ａを満足していた。その結果、リワーク性に優れ、かつリワーク後の接着性（加温処理後の被着体との密着性）も優れることに加え、加熱剥離性にも優れたものとなった。
【符号の説明】
【００９９】
１…粘着シート、
３…粘着層、
５…第１セパレータ、
７…第２セパレータ、
１０…第１粘着シート（７、３）、
１１…第２粘着シート（１２、３）、
１１ａ…第２’粘着シート（１２、３）、
１１ｂ…第３粘着シート（１４、３）
１２…第１被着体、
１４…第２被着体、
２０…第１積層体（１０、１２）、
２２…第２積層体（２０）、
２６…第３積層体（１２、３、１４）、
２６ａ…第３’積層体（１１ａ、１４）、
２６ｂ…第３”積層体。
【図１】
2015160934.tif 000005
【図２】
2015160934.tif 000006
【図３】
2015160934.tif 000007
【図４】
2015160934.tif 000008
【図５】
2015160934.tif 000009
【図５Ａ】
2015160934.tif 000010
【図６】
2015160934.tif 000011
【図６Ａ】
2015160934.tif 000012
【図７】
2015160934.tif 000013
【図７Ａ】
2015160934.tif 000014
【図８】
2015160934.tif 000015